(57)【特許請求の範囲】
【請求項１】
天然ゴムおよび／またはジエン系合成ゴム１００重量部に対して、シリカを５〜１００重量部、シランカップリング剤をシリカ重量に対して１〜２０重量％および下記一般式（１）で表わされる有機ケイ素化合物をシリカ重量に対して１〜２５重量％含むことを特徴とするゴム組成物であり、
（Ｒ1Ｏ）4Ｓｉ      （１）
（一般式（１）中、Ｒ1は炭素数１〜１２のアルキル基、シクロアルキル基またはアリール基であり、各Ｒ1は同一であっても異なっていてもよい。）
前記シランカップリング剤が、下記一般式（２）で表される化合物であるゴム組成物。
一般式（２）：Ｘ3Ｓｉ−ＣrＨ2r−Ａ
（Ｘは炭素数１〜４のアルキル基、アルコキシル基または塩素原子で３個のＸは同一でも異なっていてもよく、ｒは１〜６の整数を示し、Ａは−Ｓm−ＣtＨ2t−ＳｉＹ3基、ニトロソ基、メルカプト基、アミノ基、エポキシ基、ビニル基、塩素原子、イミド基および−Ｓm−Ｚ基よりなる群から選ばれた基であり、ここでｍは１〜６の整数であり、ｔは１〜６の整数であり、Ｙは炭素数１〜４のアルキル基、アルコキシル基または塩素原子で３個のＹは同一でも異なっていてもよく、Ｚは以下の式（３）、式（４）または式（５）で表わされる基である。）
【化１】
0004676587.tif 000009
【化２】
0004676587.tif 000010
【化３】
0004676587.tif 000011
【請求項２】
前記シランカップリング剤がビス（３−トリエトキシシリルプロピル）テトラスルフィドまたは３−トリメトキシシリルプロピルベンゾチアゾールテトラスルフィドである請求項１記載のゴム組成物。
【発明の詳細な説明】
【０００１】
【発明の属する技術分野】
本発明は、加工性および耐摩耗性を低下させることなく、低発熱性（転がり抵抗特性）およびウェットグリップ性能に優れたゴム組成物に関する。
【０００２】
【従来の技術】
近年、自動車タイヤに要求される特性は低燃費の他、操縦安定性、耐摩耗性、乗り心地など多岐にわたり、これら性能を向上するために種々の工夫がなされている。これらの性能のうち、特にタイヤのグリップ性能と転がり抵抗特性は、いずれもゴムのヒステリシスロスに関する特性である。一般に、ヒステリシスロスを大きくするとグリップ力は高くなり制動性能が向上するが、転がり抵抗も大きくなり燃費の増大をもたらす。このように、グリップ性能と転がり抵抗特性は、相反する関係にあるため、両特性を同時に満足させるべく種々のタイヤ用ゴム組成物が提案されている。
【０００３】
たとえば、タイヤ用のゴム組成物において、特にポリマーとカーボンブラックが両特性に大きく影響することから、ポリマーとして、スチレン−ブタジエン共重合体を用いる場合には、結合スチレンの含有率、ブタジエン部分１，２結合含有率を適宜選択して、転がり抵抗特性とグリップ性能双方の向上を図っている。
【０００４】
一方、近年、低発熱化を目的としてシリカとシランカップリング剤を使用する方法が多数報告されている。シリカはその表面官能基であるシラノール基が水素結合するために、シリカ粒子同士が凝集する傾向にあり、シランカップリング剤はこれらのシラノール基と結合してシリカ同士の凝集を防ぎ、加工性を改善すると考えられている。
【０００５】
一方、性能面においてはシリカとポリマーがシランカップリング剤と化学的に結合することにより、転がり抵抗の低減や摩耗性が改善されると考えられている。しかし、これらの目的を達成するためにはシリカとシランカップリング剤を混練り、加工中に化学的に反応させる必要があり、シリカとシランカップリング剤を充分に反応させるためには高温でよく練る方がよいとされている。
【０００６】
ところが、シランカップリング剤中のゴムと反応をする官能基部分が混練りなどの加工中にかかる温度によって一部ゴムとの反応を起こしてしまうため、ゲル化といわれるゴム焼けの現象が起こる。しかしながら、ゴム焼けが起こらないような低温で混練りするとシリカとシランカップリング剤の反応が不充分となるという矛盾点が生じる。
【０００７】
【発明が解決しようとする課題】
本発明は、天然ゴムおよび／またはジエン系合成ゴムに対して特定量のシリカおよび特定量のシランカップリング剤を含むゴム組成物の加工性および耐磨耗性を低下させることなく低発熱性（転がり抵抗特性）およびウェットグリップ性能を改善したゴム組成物を提供することを目的とする。
【０００８】
【課題を解決するための手段】
本発明者らは、上記の諸問題を改善すべく鋭意検討した結果、ゴム焼けを起こさず、シリカとシランカップリング剤の反応を促進（補助）し得るような化合物を用いることにより、加工性および耐摩耗性を低下させることなく転がり抵抗特性を満足させる方法を開発した。
【０００９】
すなわち、天然ゴムおよび／またはジエン系合成ゴム１００重量部に対して、シリカを５〜１００重量部、シランカップリング剤をシリカ重量に対して１〜２０重量％および下記一般式（１）で表わされる有機ケイ素化合物をシリカ重量に対して１〜２５重量％含むことを特徴とするゴム組成物であり、
（Ｒ1Ｏ）4Ｓｉ      （１）
（一般式（１）中、Ｒ1は炭素数１〜１２のアルキル基、シクロアルキル基またはアリール基であり、各Ｒ1は同一であっても異なっていてもよい。）
前記シランカップリング剤が、下記一般式（２）で表される化合物であるゴム組成物である。
一般式（２）：Ｘ3Ｓｉ−ＣrＨ2r−Ａ
（Ｘは炭素数１〜４のアルキル基、アルコキシル基または塩素原子で３個のＸは同一でも異なっていてもよく、ｒは１〜６の整数を示し、Ａは−Ｓm−ＣtＨ2t−ＳｉＹ3基、ニトロソ基、メルカプト基、アミノ基、エポキシ基、ビニル基、塩素原子、イミド基および−Ｓm−Ｚ基よりなる群から選ばれた基であり、ここでｍは１〜６の整数であり、ｔは１〜６の整数であり、Ｙは炭素数１〜４のアルキル基、アルコキシル基または塩素原子で３個のＹは同一でも異なっていてもよく、Ｚは以下の式（３）、式（４）または式（５）で表わされる基である。）
【化１】
0004676587.tif 000002
【化２】
0004676587.tif 000003
【化３】
0004676587.tif 000004
【００１０】
また、前記シランカップリング剤がビス（３−トリエトキシシリルプロピル）テトラスルフィドまたは３−トリメトキシシリルプロピルベンゾチアゾールテトラスルフィドであることが好ましい。
【００１１】
【発明の実施の形態】
以下本発明を詳細に説明する。
【００１２】
本発明のゴム組成物はゴム成分として天然ゴム（ＮＲ）および／またはジエン系合成ゴムを含む。本発明において用いるジエン系合成ゴムとしては、スチレン−ブタジエンゴム（ＳＢＲ）、ポリブタジエンゴム（ＢＲ）、ポリイソプレンゴム（ＩＲ）、エチレン−プロピレン−ジエンゴム（ＥＰＤＭ）、クロロプレンゴム（ＣＲ）、アクリロニトリル−ブタジエンゴム（ＮＢＲ）などがあげられ、本発明に使用されるゴム成分中に１種類または２種類以上含まれていてもよい。
【００１３】
つぎに本発明のゴム組成物は充填剤としてシリカを含む。シリカとしては、たとえば、窒素吸着比表面積が１３０〜２８０ｍ2／ｇのシリカを用いることができる。窒素吸着比表面積が小さいシリカでは充分な弾性率が得られず耐磨耗性が悪化する傾向があり、大きいシリカではグリップ力向上が望めないわりに混練り作業性が低下する傾向がある。
【００１４】
本発明のゴム組成物中に含まれるシリカの配合量は、本発明に使用されるゴム成分１００重量部に対して５〜１００重量部、好ましくは１０〜８５重量部、さらに好ましくは２０〜６５重量部である。シリカの配合量が５重量部未満では、補強効果が小さく、１００重量部をこえると作業性が悪化する傾向がある。低発熱性および作業性の面から、シリカの配合量は２０〜６５重量部が好ましい。
【００１５】
本発明のゴム組成物は、充填剤とゴム成分の結合を強め、耐摩耗性を向上させるために、シランカップリング剤を含む。本発明で好適に使用できるシランカップリング剤は、一般式（２）：Ｘ3Ｓｉ−ＣrＨ2r−Ａで表わされる化合物である。一般式（２）中のＸは炭素数１〜４のアルキル基、アルコキシル基または塩素原子で３個のＸは同一でも異なっていてもよく、ｒは１〜６の整数を示し、Ａは−Ｓm−ＣtＨ2t−ＳｉＹ3基、ニトロソ基、メルカプト基、アミノ基、エポキシ基、ビニル基、塩素原子、イミド基および−Ｓm−Ｚ基よりなる群から選ばれた基である。ここでｍは１〜６の整数であり、ｔは１〜６の整数であり、Ｙは炭素数１〜４のアルキル基、アルコキシル基または塩素原子で３個のＹは同一でも異なっていてもよく、Ｚは以下の式（３）、式（４）または式（５）で表わされる基である。
【００１６】
【化１】
0004676587.tif 000005
【００１７】
【化２】
0004676587.tif 000006
【００１８】
【化３】
0004676587.tif 000007
【００１９】
たとえば、ビス（３−トリエトキシシリルプロピル）テトラスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−ニトロプロピルトリメトキシシラン、３−ニトロプロピルトリエトキシシラン、３−クロロプロピルトリメトキシシラン、３−クロロプロピルトリエトキシシラン、２−クロロエチルトリメトキシシラン、２−クロロエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどがあげられる。
【００２０】
たとえば、３個のＸが同一でないシランカップリング剤としては、ビス（３−ジエトキシメチルシリルプロピル）テトラスルフィド、３−メルカプトプロピルジメトキシメチルシラン、３−ニトロプロピルジメトキシメチルシラン、３−クロロプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾールテトラスルフィドなどがあげられる。
【００２１】
カップリング剤添加効果とコストの両立から、ビス（３−トリエトキシシリルプロピル）テトラスルフィド、３−トリメトキシシリルプロピルベンゾチアゾールテトラスルフィドなどが好ましい。
【００２２】
かかるシランカップリング剤の配合量は前記シリカ重量に対して１〜２０重量％が好ましい。シランカップリング剤の配合量が１重量％未満ではシランカップリング剤を入れた効果が充分でなく、２０重量％をこえると、コストが上がる割にカップリング効果が得られず、補強性、耐摩耗性が低下する傾向がある。分散効果、カップリング効果の面から、シランカップリング剤の配合量は２〜１５重量％であることが望ましい。
【００２３】
本発明のゴム組成物は特定の有機ケイ素化合物を含む。本発明で用いる有機ケイ素化合物は下記一般式（１）で表わされる有機ケイ素化合物である。
【００２４】
（Ｒ1Ｏ）nＳｉＲ2n-4      （１）
一般式中、ｎは１、２、３または４であり、Ｒ1およびＲ2は炭素数１〜１２のアルキル基、シクロアルキル基またはアリール基であり、各Ｒ1および各Ｒ2は同一であっても異なっていてもよく、ｎが２のとき、少なくとも１個のＲ2が炭素数２〜１２のアルキル基もしくはシクロアルキル基または炭素数７〜１２のアリール基である。
【００２５】
本発明に用いられる有機ケイ素化合物としては、たとえば、一般式（１）中のｎが１、２、３または４の化合物がある。
【００２６】
ｎが４の有機ケイ素化合物としては、たとえば、Ｒ1が炭素数１〜１２、好ましくは１〜８、さらに好ましくは１〜４のアルキル基である化合物、具体的には、テトラエトキシシラン、テトラメトキシシラン、テトラプロポキシシラン、テトラブトキシシラン、テトラオクトキシシランなどがあげられる。
【００２７】
ｎが４の有機ケイ素化合物としては、たとえば、Ｒ1が炭素数１〜１２のシクロアルキル基である化合物、具体的には、テトラシクロヘキソキシシランなどがあげられる。
【００２８】
ｎが４の有機ケイ素化合物としては、たとえば、Ｒ1がアリール基である化合物、具体的には、テトラフェノキシシランなどがあげられる。
【００２９】
ｎが３の有機ケイ素化合物としては、たとえば、Ｒ1およびＲ2が炭素数１〜１２、好ましくは１〜８、さらに好ましくは１〜４のアルキル基である化合物、具体的には、メチルトリメトキシシラン、メチルトリエトキシシラン、メチルトリプロポキシシラン、メチルトリブトキシシラン、エチルトリメトキシシラン、エチルトリエトキシシラン、エチルトリプロポキシシラン、エチルトリブトキシシラン、プロピルトリメトキシシラン、プロピルトリエトキシシラン、プロピルトリプロポキシシラン、プロピルトリブトキシシラン、ブチルトリメトキシシラン、ブチルトリエトキシシラン、ブチルトリプロポキシシラン、ブチルトリブトキシシラン、ヘキシルトリメトキシシラン、ヘキシルトリエトキシシラン、デシルトリメトキシシラン、デシルトリエトキシシラン、オクタデシルトリメトキシシラン、オクタデシルトリエトキシシランなどがあげられる。
【００３０】
ｎが３の有機ケイ素化合物としては、たとえば、Ｒ1が炭素数１〜１２、好ましくは１〜８、さらに好ましくは１〜４のアルキル基であり、Ｒ2がシクロアルキル基である化合物、具体的には、シクロヘキシルトリメトキシシラン、シクロヘキシルトリエトキシシラン、シクロヘキシルトリプロポキシシラン、シクロヘキシルトリブトキシシランなどがあげられる。
【００３１】
ｎが３の有機ケイ素化合物としては、たとえば、Ｒ1が炭素数１〜１２、好ましくは１〜８、さらに好ましくは１〜４のアルキル基であり、Ｒ2がアリール基である化合物、具体的には、フェニルトリメトキシシラン、フェニルトリエトキシシラン、フェニルトリプロポキシシラン、フェニルトリブトキシシランなどがあげられる。
【００３２】
ｎが３の有機ケイ素化合物としては、たとえば、Ｒ1がシクロアルキル基である化合物、具体的には、メチルトリシクロヘキソキシシラン、エチルトリシクロヘキソキシシラン、プロピルトリシクロヘキソキシシラン、ブチルトリシクロヘキソキシシラン、ヘキシルトリシクロヘキソキシシランなどがあげられる。
【００３３】
ｎが３の有機ケイ素化合物としては、たとえば、Ｒ1がアリール基である化合物、具体的には、メチルトリフェノキシシラン、エチルトリフェノキシシラン、プロピルトリフェノキシシラン、ブチルトリフェノキシシランなどがあげられる。
【００３４】
ｎが２の有機ケイ素化合物としては、たとえば、Ｒ1が炭素数１〜１２、好ましくは１〜８、さらに好ましくは１〜４のアルキル基であり、Ｒ2が炭素数２〜１２、好ましくは２〜８、さらに好ましくは２〜４のアルキル基である化合物、具体的には、ジエチルジメトキシシラン、ジエチルジエトキシシラン、ジエチルジプロポキシシラン、ジエチルジブトキシシラン、ジプロピルジメトキシシラン、ジプロピルジエトキシシラン、ジプロピルジプロポキシシラン、ジプロピルジブトキシシラン、ジブチルジメトキシシラン、ジブチルジエトキシシラン、ジブチルジプロポキシシラン、ジブチルジブトキシシランなどがあげられる。
【００３５】
ｎが２の有機ケイ素化合物としては、たとえば、Ｒ1が炭素数１〜１２、好ましくは１〜８、さらに好ましくは１〜４のアルキル基であり、Ｒ2がシクロアルキル基である化合物、具体的には、ジシクロヘキシルジメトキシシラン、ジシクロヘキシルジエトキシシラン、ジシクロヘキシルジプロポキシシラン、ジシクロヘキシルジブトキシシランなどがあげられる。
【００３６】
ｎが２の有機ケイ素化合物としては、たとえば、Ｒ1が炭素数１〜１２である化合物などがあげられる。
【００３７】
ｎが２の有機ケイ素化合物としては、たとえば、Ｒ1がシクロアルキル基である化合物、具体的には、ジメチルジシクロヘキソキシシラン、ジエチルジシクロヘキソキシシラン、ジプロポキシジシクロヘキソキシシラン、ジブトキシジシクロヘキソキシシランなどがあげられる。
【００３８】
ｎが２の有機ケイ素化合物としては、たとえば、Ｒ1がアリール基である化合物、具体的には、ジメチルジフェノキシシラン、ジエチルジフェノキシシラン、ジプロポキシジフェノキシシラン、ジブトキシジフェノキシシランなどがあげられる。
【００３９】
ｎが１の有機ケイ素化合物としては、たとえば、Ｒ1およびＲ2が炭素数１〜１２、好ましくは１〜８、さらに好ましくは１〜４のアルキル基である化合物、具体的には、トリメチルメトキシシラン、トリメチルエトキシシラン、トリメチルプロポキシシラン、トリメチルブトキシシラン、トリエチルメトキシシラン、トリエチルエトキシシラン、トリエチルプロポキシシラン、トリエチルブトキシシラン、トリプロピルメトキシシラン、トリプロピルエトキシシラン、トリプロピルプロポキシシラン、トリプロピルブトキシシラン、トリブチルメトキシシラン、トリブチルエトキシシラン、トリブチルプロポキシシラン、トリブチルブトキシシランなどがあげられる。
【００４０】
ｎが１の有機ケイ素化合物としては、たとえば、Ｒ1が炭素数１〜１２、好ましくは１〜８、さらに好ましくは１〜４のアルキル基であり、Ｒ2がシクロアルキル基である化合物、具体的には、トリシクロヘキシルメトキシシラン、トリシクロヘキシルエトキシシラン、トリシクロヘキシルプロポキシシラン、トリシクロヘキシルブトキシシランなどがあげられる。
【００４１】
ｎが１の有機ケイ素化合物としては、たとえば、Ｒ1が炭素数１〜１２、好ましくは１〜８、さらに好ましくは１〜４のアルキル基であり、Ｒ2がアリール基である化合物、具体的には、トリフェニルメトキシシラン、トリフェニルエトキシシラン、トリフェニルプロポキシシラン、トリフェニルブトキシシランなどがあげられる。
【００４２】
ｎが１の有機ケイ素化合物としては、たとえば、Ｒ1がシクロアルキル基である化合物、具体的には、トリメチルシクロヘキソキシシラン、トリエチルシクロヘキソキシシラン、トリプロピルシクロヘキソキシシラン、トリブチルシクロヘキソキシシランなどがあげられる。
【００４３】
ｎが１の有機ケイ素化合物としては、たとえば、Ｒ1がアリール基である化合物、具体的には、トリメチルフェノキシシラン、トリエチルフェノキシシラン、トリプロピルフェノキシシラン、トリブチルフェノキシシランなどがあげられる。
【００４４】
低発熱性の面から、ｎが４の有機ケイ素化合物、具体的には、テトラエトキシシラン、テトラメトキシシラン、テトラプロポキシシラン、テトラブトキシシラン、または、ｎが３の有機ケイ素化合物、具体的には、メチルトリエトキシシラン、フェニルトリエトキシシランが好適に用いられる。
【００４５】
本発明のゴム組成物中に含まれる有機ケイ素化合物の配合量は、前記シリカ重量に対して１〜２５重量％、好ましくは２〜２０重量％である。有機ケイ素化合物の配合量が１重量％未満であると有機ケイ素化合物の添加効果が充分でなく、２５重量％をこえると、コストが上がる割に低発熱性効果が得られない傾向がある。低発熱性の面から２〜２０重量％が好ましい。
【００４６】
本発明のゴム組成物は上記シリカ以外にも充填剤として、カーボンブラックなどを併用できる。本発明のゴム組成物中に含まれるカーボンブラックの配合量は、上記ゴム成分１００重量部に対して８０重量部以下であることが好ましい。カーボンブラックの配合量が８０重量部をこえると、発熱性が増大する傾向がある。補強性および低発熱性の面から２５〜６０重量部が好ましい。
【００４７】
本発明に使用できるカーボンブラックの例としては、ＨＡＦ、ＩＳＡＦ、ＳＡＦなどがあげられるが、特に限定されるものではない。
【００４８】
なお、本発明のゴム組成物には、上記のゴム成分、シリカ、シランカップリング剤、有機ケイ素化合物以外に、必要に応じて、軟化剤、老化防止剤、加硫剤、加硫促進剤、加硫促進助剤などの通常のゴム工業で使用される配合剤を適宜配合することができる。
【００４９】
【実施例】
以下、本発明を実施例に基づいて具体的に説明するが、これは本発明の目的を限定するものではない。
【００５０】
実施例１〜４および比較例１
ジエン系合成ゴム１００重量部、シリカ５０重量部、シランカップリング剤４重量部（シリカ重量に対して８重量％）、有機ケイ素化合物４重量部または８重量部（シリカ重量に対して８重量％または１６重量％）、老化防止剤１重量部、ステアリン酸２重量部、酸化亜鉛３重量部、硫黄１．５重量部、ＴＢＢＳ（加硫促進剤）１重量部およびＤＰＧ（加硫促進剤）０．５重量部を混練り配合し、各種供試ゴム組成物を得た。これらの配合物を１７０℃で２０分間プレス加硫して加硫物を得、これらについて以下に示す各特性の試験を行なった。
【００５１】
各種ゴム組成物について、配合した有機ケイ素化合物の種類および配合量ならびに各特性の試験結果を表１に示す。有機ケイ素化合物を配合しない場合を比較例１とした。
【００５２】
各種薬品の説明
各種薬品としては以下の市販品を用いた。
ジエン系ゴム：ジェイエスアール（株）製のＳＢＲ１５０２（スチレン−ブタジエン共重合体）
シリカ：デグッサ製のＵｌｔｒａｓｉｌ  ＶＮ３（窒素吸着比表面積：２１０ｍ2／ｇ）
シランカップリング剤：デグッサ製のＳｉ６９（ビス（３−トリエトキシシリルプロピル）テトラスルフィド）
老化防止剤：大内新興化学工業（株）製のノクラック６Ｃ（Ｎ−（１，３−ジメチルブチル）−Ｎ′−フェニル−ｐ−フェニレンジアミン）
ステアリン酸：日本油脂（株）製のステアリン酸
酸化亜鉛：三井金属鉱業（株）製の亜鉛華１号
硫黄：鶴見化学（株）製の粉末硫黄
加硫促進剤（ＴＢＢＳ）：ノクセラーＮＳ（大内新興化学（株）製）（Ｎ−第三−ブチル−２−ベンゾチアジル・スルフェンアミド）
加硫促進剤（ＤＰＧ）：ノクセラーＤ（大内新興化学（株）製）（Ｎ，Ｎ′−ジフェニル・グアニジン）
【００５３】
試験方法の説明
（加工性）
ＪＩＳ  Ｋ６３００に定められたムーニー粘度の測定法に従い、１３０℃で測定した。比較例１のムーニー粘度（ＭＬ1+4）を１００とし、下記計算式で指数表示した。指数が大きいほど、ムーニー粘度が低く、加工性に優れている。
ムーニー粘度指数＝比較例１のｔａｎδ／各配合のｔａｎδ×１００
【００５４】
（摩耗試験）
ランボーン摩耗試験機を用いて、温度２０℃、スリップ率２０％、試験時間５分間の測定条件下で容積損失を測定した。各配合の容積損失を計算し、比較例１の損失量を１００とし、下記計算式で指数表示した。指数が大きいほど耐摩耗性が優れる。
摩耗指数＝比較例１の損失量／各配合の損失量×１００
【００５５】
（転がり抵抗指数）
粘弾性スペクトロメーター  ＶＥＳ（岩本製作所製）を用いて、温度７０℃、初期歪み１０％、動歪み２％の条件下で測定を行なった。各配合のｔａｎδを測定し、比較例１のｔａｎδを１００とし、下記計算式で指数表示した。指数が大きいほど転がり抵抗特性が優れる。
転がり抵抗指数＝比較例１のｔａｎδ／各配合のｔａｎδ×１００
【００５６】
（ウェットスキッド試験）
スタンレー製のポータブルスキッドテスターを用いてＡＳＴＭ  Ｅ３０３−８３の方法に従って測定し、以下の計算式で指数表示した。指数が大きいほどウェットスキッド性能が優れる。
ウェットスキッド指数＝各配合の数値／比較例１の数値×１００
【００５７】
【表１】
0004676587.tif 000008
【００５８】
【発明の効果】
本発明によれば、加工性および耐磨耗性が高く、しかも、低発熱性（転がり抵抗特性）およびウェットグリップ性能に優れたゴム組成物を提供することができる。